(57)【要約】  有機ポリマー層（１）とポリマー層に対して位置している電極（３）とを含み、この電極（３）は、ｎ層の薄い金属層（３１）と（ｎ＋１）層の反射防止コーティング（（Ｍｉ）１≦ｉ≦ｎ＋１）（ｎ≧１）を交互に含む透明な薄層積層体によって構成されており、ここで各々の薄い金属層は２つの反射防止コーティング（Ｍｉ）の間に置かれている。電極（３）を構成する積層体の終端にある２つの反射防止コーティングのうちの少なくとも１つは、湿気及び気体に対するバリアである積層体（Ｂ１）を含み、バリア積層体又は各バリア積層体の層は、交互に比較的低い密度及び比較的高い密度を有する。【選択図】図１
2014516455.tif 000002
【特許請求の範囲】
【請求項１】
有機ポリマー層（１；１０２；２０２；３０２；３０８）、及び前記ポリマー層に対して位置している電極（３；４０３；５０３）を含み；前記電極（３；４０３；５０３）が、ｎ層の薄い金属層（３１；４３１；５３１）、特に銀又は銀含有金属合金に基づく薄い層と、（ｎ＋１）層の反射防止コーティング（（Ｍｉ）１≦ｉ≦ｎ＋１）（ｎ≧１）とを交互に含む、透明な薄層の積層体によって構成されており；かつ各々の薄い金属層（３１；４３１；５３１）が、２つの反射防止コーティング（Ｍｉ）の間に位置している、多層電子デバイス（１０；２０；１２０；２３０；３３０）であって、前記電極（３；４０３；５０３）は以下を含む、多層電子デバイス：
−  比較的低い密度と比較的高い密度とを交互に有する少なくとも４つの層（２３〜３５；５３２〜５３５）を含み、かつ前記電極を構成する前記積層体の堆積方向で、前記ｎ層の薄い金属層の下に位置する最終反射防止コーティング（Ｍ１）中の、湿気及び気体に対するバリアとなる、第１のバリア積層体（Ｂ１）、
及び／又は
−  屈折率低い密度と屈折率高い密度とを交互に有する少なくとも３つの層（５３７〜５３９）を含み、かつ前記電極を構成する前記積層体の堆積方向で、前記ｎ層の薄い金属層の上に位置する最終反射防止コーティング（Ｍｎ＋１）中の、湿気及び気体に対するバリアとなる、第２のバリア積層体（Ｂ２）。
【請求項２】
前記電極を構成する前記積層体の堆積方向で、薄い金属層（３１；４３１；５３１）の下に位置する各反射防止コーティング（（Ｍｉ）１≦ｉ≦ｎ）が、前記薄い金属層の下の層として、酸化物結晶、特に酸化亜鉛に基づく濡れ層（３５；４３３；５３５）を含む、請求項１に記載のデバイス。
【請求項３】
前記電極を構成する前記積層体の堆積方向で、薄い金属層（３１；４３１，５３１）の上に位置する各反射防止コーティング（（Ｍｉ）２≦ｉ≦ｎ＋１）が、薄い金属層の上にある層として、酸化された又は酸化されていない薄い金属オーバーブロッカー層（３６；４３６；５３６）を含む、請求項１又は２に記載のデバイス。
【請求項４】
前記電極（３；４０３；５０３）の少なくとも１つのバリア積層体（Ｂ１、Ｂ２）（３；４０３；５０３）が、比較的低い結晶化度と比較的高い結晶化度とを交互に有する少なくとも３つの連続層（３２〜３５；４３７〜４３９；５３２〜５３５；５３７〜５３９）を含み、比較的高い結晶化度の層の結晶化度の、比較的低い結晶化度の層の結晶化度に対する比が、１．１以上である、請求項１〜３のいずれか一項に記載のデバイス。
【請求項５】
前記少なくとも３つの連続層（３２〜３５；４３７〜４３９；５３２〜５３５；５３７〜５３９）が、交互にアモルファス状態と少なくとも部分的に結晶性の状態となっている、請求項４に記載のデバイス。
【請求項６】
前記電極のバリア積層体又は各バリア積層体（Ｂ１、Ｂ２）を構成する層が、比較的低い屈折率と比較的高い屈折率とを交互に有する、請求項１〜５のいずれか一項に記載のデバイス。
【請求項７】
前記電極のバリア積層体又は各バリア積層体（Ｂ１、Ｂ２）について、前記バリア積層体の各薄層が、２００ｎｍ未満、好ましくは１００ｎｍ未満の幾何学的厚みを有する、請求項１〜６のいずれか一項に記載のデバイス。
【請求項８】
前記電極のバリア積層体又は各バリア積層体（Ｂ１、Ｂ２）について、前記バリア積層体の各薄層が、ドープされた若しくはドープされていない酸化物、窒化物、又はオキシ窒化物である、請求項１〜７のいずれか一項に記載のデバイス。
【請求項９】
前記ポリマー層が、前記電極に対して位置している有機界面層又は有機−無機ハイブリッド界面層を含む、請求項１〜８のいずれか一項に記載のデバイス。
【請求項１０】
前記ポリマー層（１；３０８）が、そのデバイスの基材である、請求項１〜９のいずれか一項に記載のデバイス。
【請求項１１】
前記ポリマー層（１０２；２０２；３０２）が、そのデバイスの基材（１０１；２０１；３０１）とのボンディングのための積層中間層である、請求項１〜９のいずれか一項に記載のデバイス。
【請求項１２】
有機発光ダイオードデバイス（１０）であり、ここで前記電極が有機発光ダイオード（１２）の電極であり、前記ポリマー層（１）が、前記有機発光ダイオードを封止するための構造の全部又は一部である、請求項１〜１１のいずれか一項に記載のデバイス。
【請求項１３】
光起電デバイスであり、ここで前記電極が光起電セル（１３；１１３）の電極であり、前記ポリマー層（１；１０２）が光起電セルを封止するための構造の全部又は一部である、請求項１〜１１のいずれか一項に記載のデバイス。
【請求項１４】
エレクトロクロミックデバイス（２３０；３３０）であり、ここで前記電極がエレクトロクロミックシステム（２１４；３１４）の電極であり、前記ポリマー層（２０２；３０２；３０８）がエレクトロクロミックシステムを封止するための構造の全部又は一部である、請求項１〜１１のいずれか一項に記載のデバイス。
【請求項１５】
前記バリア積層体又は各バリア積層体（Ｂ１、Ｂ２）の薄層の少なくとも一部を、スパッタリングによって、特にマグネトロンスパッタリングによって堆積する、請求項１〜１４のいずれか一項に記載のデバイスの製造方法。
【請求項１６】
前記バリア積層体又は各バリア積層体の層を含む、前記電極を構成する積層体の薄層の全てを、スパッタリングによって、特にマグネトロンスパッタリングによって堆積する、請求項１５に記載の製造方法。
【請求項１７】
有機ポリマー層（１；１０２；２０２；３０２；３０８）、及び前記ポリマー層に対して位置している電極（３；４０３；５０３）を含み；前記電極（３；４０３；５０３）が、ｎ層の薄い金属層（３１；４３１；５３１）、特に銀又は銀含有金属合金に基づく薄い層と、（ｎ＋１）層の反射防止コーティング（（Ｍｉ）１≦ｉ≦ｎ＋１）（ｎ≧１）とを交互に含む、透明な薄層積層体によって構成されており；かつ、各々の薄い金属層（３１；４３１；５３１）は、２つの反射防止コーティング（Ｍｉ）の間に位置している、多層コンポーネント（１１）の多層電子デバイス（１０；２０；１２０；２３０；３３０）での使用であって
前記電極（３；４０３；５０３）が、以下を含む、多層コンポーネント（１１）の多層電子デバイス（１０；２０；１２０；２３０；３３０）での使用：
−  交互に比較的低い密度と比較的高い密度を有する少なくとも４つの層（２３〜３５；５３２〜５３５）を含み、かつ前記電極を構成する前記積層体の堆積方向で、前記ｎ層の薄い金属層の下に位置する最終反射防止コーティング（Ｍ１）中の、湿気及び気体に対するバリアとなる、第１のバリア積層体（Ｂ１）、
及び／又は
−  屈折率低い密度と屈折率高い密度を交互に有する少なくとも３つの層（５３７〜５３９）を含み、かつ前記電極を構成する前記積層体の堆積方向で、前記ｎ層の薄い金属層の上に位置する最終反射防止コーティング（Ｍｎ＋１）中の、湿気及び気体に対するバリアとなる、第２のバリア積層体（Ｂ２）。
【発明の詳細な説明】
【技術分野】
【０００１】
本発明は、多層電子デバイス及びこのようなデバイスの製造方法に関する。
【背景技術】
【０００２】
多層電子デバイスは、能動部とこの能動部のいずれかの側の２つの導電性コーティングで構成される機能素子を含む。多層電子デバイスの例としては、詳細には、内部の機能素子がＯＬＥＤであり、その能動部が電子エネルギーを光に変換するように設計されている有機発光ダイオード（ＯＬＥＤ）デバイス；内部の機能素子が光起電セルであり、その能動部が光からのエネルギーを電気エネルギーに変換するように設計されている光起電デバイス；内部の機能素子がエレクトロクロミックシステムであり、その能動部が、第１の状態とこの第１の状態のものとは異なる光透過特性及び／又はエネルギー伝達特性を有する第２の状態との間で可逆的に切り換えるように設計されているエレクトロクロミックデバイスがある。
【０００３】
公知の通り、使用される技術の如何に関わらず、多層電子デバイスの機能素子は、環境条件の効果、特に空気又は湿気に対する曝露の効果に起因して、劣化する傾向がある。一例として、ＯＬＥＤ又は有機光起電セルの場合、有機材料は、環境条件に対する感応性が極めて高い。無機吸収層を含む薄膜光起電セル又はエレクトロクロミックシステムの場合、ＴＣＯ（透明導電性酸化物）層又は透明金属層に基づく透明電極も同様に、環境条件の効果に起因して劣化する傾向がある。
【０００４】
空気又は湿気に対する曝露に起因する劣化から多層電子デバイスの機能素子を保護するために、機能素子が、前面保護基材、そして場合によっては背面保護基材によって封止されている積層構造を有するデバイスを製造することが公知である。
【０００５】
デバイスの利用分野に応じて、前面基材及び背面基材は、ガラス又は有機ポリマー材料で製造されてよい。ガラス基材ではなくむしろ可撓性ポリマー基材で封止された光起電セルは折畳みが可能であり、超薄型でかつ軽量であるという利点を有する。その上、黄銅鉱化合物に基づく吸収層、特に銅、インジウム及びセレンを含有する黄銅鉱化合物に基づく吸収層、いわゆるＣＩＳ吸収層、それに随意にガリウム（ＣＩＧＳ吸収層）、アルミニウム又は硫黄を添加した層を含むエレクトロクロミックシステム又は光起電セルの場合、デバイスは従来、有機ポリマー材料で製造された中間層を用いた積層体により組み立てられる。機能素子の電極とそれに対応する保護基材との間に位置する積層中間層は、このときデバイスの適切な接合を保証することができる。
【発明の概要】
【発明が解決しようとする課題】
【０００６】
しかしながら、多層電子デバイスが、空気及び／又は湿気に対し感応性を有する機能素子に対して位置する有機ポリマー積層中間層又は有機ポリマー基材を含む場合、デバイスが劣化する割合が高くなるということが発見された。これは、湿気を蓄える傾向をもつ有機ポリマー積層中間層の存在、又は高い透過性を有する有機ポリマー基材の存在が、水蒸気又は酸素などの汚染種の移動を促進し、したがってこの機能素子の特性を損なうからである。
【０００７】
より詳しくは、本発明は、空気及び湿気に対するその機能素子の耐性が改善されているために優れた長期性能レベルを有し、かつその製造方法が単純で容易に工業化可能である多層電子デバイスを提供することによってこれらの欠点を是正するように意図されている。
【課題を解決するための手段】
【０００８】
このため、本発明の１つの目的は、有機ポリマー層とポリマー層に対して位置している電極とを含む多層電子デバイスにおいて、電極が、ｎ層の薄い金属層、特に銀又は銀含有金属合金に基づく薄い層と、（ｎ＋１）層の反射防止コーティング（ｎ≧１）とを交互に含む透明な薄層積層体によって構成されており、ここで各々の薄い金属層は、２つの反射防止コーティングの間に多層電子デバイスであって、電極が、
−  電極を構成する積層体の堆積方向で、ｎ層の薄い金属層の下に位置する最終反射防止コーティング中の、湿気及び気体に対するバリアである第１のバリア積層体であって、比較的低い密度と比較的高い密度とを交互に有する少なくとも４つの層を含む第１のバリア積層体、
及び／又は
−  電極を構成する積層体の堆積方向で、ｎ層の薄い金属層の上に位置する最終反射防止コーティング中の、湿気及び気体に対するバリアである第２のバリア積層体であって、比較的低い密度と比較的高い密度とを交互に有する少なくとも３つの層を含む第２のバリア積層体、
を含むことを特徴とする多層電子デバイスにある。
【０００９】
本発明の意味合いにおいて、薄層とは、１マイクロメートル未満の厚みを有する層を意味するものと理解される。さらに、本発明の文脈内で、層又は層積層体は、それが少なくとも意図された利用分野にとって有用な波長範囲内で透明である場合に、透明とみなされる。一例としては、多結晶シリコンに基づく光起電セルを含む光起電デバイスの場合、各々の透明層又は層積層体は、有利には、このタイプの電池にとって有用な波長である４００ｎｍ〜１２００ｎｍの間の波長範囲内で透明である。
【００１０】
本発明に係るデバイスにおいて、電極は、所望の最小閾値より高い電気伝導度を有している必要がある。本発明の文脈内で、デバイスの電極は、有利には１０オームパースクエア未満のシート抵抗、好ましくは５オームパースクエア未満のシート抵抗を有する。電極のこの電気伝導度は、本発明によると、環境条件の効果の下でほとんど又は全く劣化しないデバイスの特性の一部をなすものである。
【００１１】
本発明の目的によると、その連続層が比較的低い密度と比較的高い密度とを交互に有している少なくとも１つの多層バリア積層体が存在することにより、ポリマー層から電子デバイスの感応性層に向かう汚染種、例えば水蒸気又は酸素の移動を制限することが可能となっている。詳細には、このような多層バリア積層体の能力は、同一の全幾何学的厚みについて、単層バリアコーティングで得られるものよりも優れていることがわかる。実際、比較的低い密度の層と比較的高い密度との層が交互にあることで得られる多層バリア積層体内の多数の界面の存在は、汚染種が感応性層に到達するのに必要とされる距離を延長させる。バリア効果は、バリア積層体内の界面が多くなるにつれて増大する。
【００１２】
さらに、多層バリアは同じ厚みの単層バリアよりも優れた機械的特性を有すると考えられる。連続層が存在することによって応力の緩和が可能となり、こうしてバリア内の欠陥の形成が制限される。したがって、亀裂は汚染種、例えば水蒸気又は酸素の拡散を促進する経路であるため、多層バリアが亀裂を発生させる確率が低いということは、保護の観点から見て有利である。
【００１３】
さらに、本発明によると、電子デバイスの電極自体が湿気及び気体に対するバリアとして作用する。したがって、デバイスの機能素子に加えて補足的バリア層を提供する必要はない。その結果、多くの利点がもたらされる。詳細には、補足的バリア層がポリマー層と電極の間に提供されている電子デバイスに比べて：
○  各バリア積層体が電極の反射防止コーティング内に直接統合されているかぎりにおいて、この積層体は、湿気及び気体に対するバリア機能と、電極の金属層の反射防止機能とを同時に提供する。これら２つの機能を同一の積層体が行うことによって、層の数を制限し、そうして補足的バリア層が提供される場合と比べて材料を節約することが可能になる。また、層数の削減には、電極の表面粗度の制限という利点もあり、こうして特に、その後のＯＬＥＤ又は光起電セルの能動層の堆積に求められる低粗度要件を満たすことが可能になる。一例を挙げると、ＯＬＥＤの有機層の堆積のためには、多くの場合、１０ｎｍ未満、好ましくは２ｎｍ未満さらには１ｎｍ未満のＲＭＳ粗度が必要である。
○  層数の削減に起因して、デバイスの製造のために提供すべき層の堆積の回数も同様に削減される。こうしてデバイスの製造方法は簡略化され、迅速かつ容易に工業化可能なものとなる。有利には、バリア積層体の層は、同一の堆積プロセス、詳細にはマグネトロンスパッタリングによって、電極の他の層と共に連続的に堆積してよい。このような連続堆積プロセスにより、表面粗度の増大を誘発する傾向をもつと思われるバリア層と電極の他の層の間の界面の通気を回避することが可能になる。
○  公知の通り、薄い金属層を含む電極は、干渉によって最適化された光学特性を有する薄層積層体で構成されている。より具体的には、電極を構成する積層体内で、薄い金属層（単複）は電極にその電気伝導特性を与え、一方それらをとり囲む反射防止コーティングは、光学的外観に干渉によって作用し、電極にその透明性特性を与える。実際、薄い金属層は、各々の薄い金属層がおよそ１０ｎｍの小さい幾何学的厚みであっても、所望の電気伝導特性を得ることを可能にするが、これらの層は、光、特に可視波長範囲内の光の通過を強く妨害する。したがって、優れた光透過率を確保するためには、各々の薄い金属層の両側に反射防止コーティングが必要である。しかしながら、典型的には各バリア層が約１０〜１００ナノメートルのオーダーの厚みを有する補足的バリア層が、ポリマー層と電極の間の所定の場所に位置する場合、これは電極の積層体を光学的に乱す。本発明はこの問題を克服できるようにする。すなわち電極の積層体内に直接各バリア積層体を統合することによって、バリア層を含めた積層体全体が光学的に最適化される。
【００１４】
本発明の他の有利な特徴を以下に記述するが、これらは別個に又は考えられる任意の技術的組合せの形で取り上げられてよい。
【００１５】
１つの有利な特徴によると、電極を構成する積層体の堆積方向で、薄い金属層の下に位置する各反射防止コーティングは、薄い金属層の下にある層として、酸化物結晶、特に酸化亜鉛ＺｎＯに基づく濡れ層を含む。この濡れ層は、薄い金属層の濡れ及び核形成を促進するように意図されている。
【００１６】
別の有利な特徴によると、電極を構成する積層体の堆積方向で、薄い金属層の上に位置する各反射防止コーティングは、薄い金属層の上にある層として、酸化された又は酸化されていない薄い金属オーバーブロッカー層を含む。このオーバーブロッカー層は、例えば、後続する層を酸化雰囲気下又は窒化雰囲気下で堆積する場合、この後続層の堆積中、そして考えられる後続する熱処理中、薄い金属層を保護することが意図されている。
【００１７】
電極の各々の薄い金属層は、薄いアンダーブロッカー層の上でそれに接した状態で堆積されてもよい。したがって、電極の積層体は、薄い金属層又は各々の薄い金属層をとり囲むオーバーブロッカー層及び／又はアンダーブロッカー層を含んでいてよい。これらのブロッカー層、アンダーブロッカー層及び／又はオーバーブロッカー層は、非常に薄く、通常１ｎｍ未満の厚みを有し、こうして積層体の光透過率に不利な影響を及ぼさないようになっている。ブロッカー層は、特に酸素を捕捉できる犠牲層として作用する。
【００１８】
ブロッカー層、アンダーブロッカー層及び／又はオーバーブロッカー層は、特に、チタン、ニッケル、クロム、ニオブから選択された金属又はこれらの様々な金属の合金に基づく。ニッケル−チタン合金（特に各金属を５０重量％含むもの）又はニッケル−クロム合金（特にニッケルを８０重量％とクロムを２０重量％含むもの）に、言及することができる。オーバーブロッカー層は同様に例えば、ポリマー層から離れる方向に最初にチタン層そして次にニッケル合金層（特にニッケル−クロム合金）又はその逆で、複数の重畳層で構成されていてもよい。言及されている様々な金属又は合金は、同様に酸化されていてもよく、特に酸素が亜化学量論的で例えばチタンＴｉＯｘの場合、０≦ｘ≦２であってよく、あるいは酸素が過化学量論的でチタンＴｉＯｘの場合、２≦ｘ＜２．５であってよい。
【００１９】
１つの特徴によると、ポリマー層から反対側にある電極の積層体の層は、４．５ｅＶ以上、好ましくは５ｅＶ以上の仕事関数Ｗｓを有する仕事関数整合層と呼ばれる層であってよい。この仕事関数整合層は、特に単一の酸化物又は複合酸化物、例えば以下の随意にドープされた又は亜化学量論的な金属酸化物のうちの少なくとも１つに基づくことができる：酸化錫、酸化インジウム、酸化亜鉛、酸化アルミニウム、酸化クロム、酸化チタン、酸化モリブデン、酸化ジルコニウム、酸化アンチモン、酸化タンタル、酸化ケイ素、酸化ニオブ。
【００２０】
１つの有利な特徴によると、電極は、ポリマー層の反対側にある電極の積層体の層上で、１０ｎｍ以下、好ましくは５ｎｍ以下、より好ましくは２ｎｍ以下、さらには１ｎｍ以下のＲＭＳ粗度を有する。これにより、特にＯＬＥＤデバイスの場合、デバイスの寿命及び信頼性を大幅に削減するスパイク効果を回避することができる。ＲＭＳ粗度は、二乗平均平方根粗度を意味する。これは、粗度の平均二乗偏差の値を測定することからなる尺度である。
【００２１】
１つの有利な特徴によると、電極の少なくとも１つのバリア積層体は、交互に比較的低い結晶化度及び比較的高い結晶化度を有する少なくとも３つの連続する薄い層を含み、比較的高い結晶化度の層の結晶化度の、比較的低い結晶化度の層の結晶化度に対する比は１．１以上である。ここで考慮される結晶化度は、層内の材料の総体積に対する層内に存在する結晶質材料の体積の比として定義される体積結晶化度であってよい。
【００２２】
実際には、バリア積層体の２つの連続層の結晶化度を、２つの層の各々について、特にブラッグ−ブレンターノ構成でＸ線回析測定を行なうことによって決定し比較することができる。特にバリア積層体の２つの連続層が、同じ化学的性質を有するものの結晶化度が異なっている場合には、透過電子顕微鏡法（ＴＥＭ）測定も同様に実施することができる。
【００２３】
好ましくは、前記少なくとも３つの連続層は、アモルファス状態と少なくとも部分的に結晶質の状態とが交互となっている。換言すると、比較的低い結晶化度の層又は各層は、結晶化度ゼロでアモルファス状態にある。本発明の意味合いにおいて、層は、その層に対してブラッグ−ブレンターノ構成でＸ線回折測定を使用した時に、測定の背景雑音の標準偏差の２倍以上の強度を有する回析ピークが全く検出されない場合に、アモルファス状態にあると言われる。逆に言うと、層は、その層に対してブラッグ−ブレンターノ構成でのＸ線回折測定を使用した時に測定の背景雑音の標準偏差の２倍以上の強度を有する回析ピークが少なくとも検出された場合に、少なくとも部分的に結晶質の状態にあると言われる。
【００２４】
実質的に異なる結晶化度を有する層が交互にあることによって、１つの層と次の層の間の水蒸気又は酸素などの汚染種の透過経路を分断することが可能になる。バリア積層体内の透過経路、ひいては透過時間は、こうして著しく長くなる。この透過経路分断効果のための特に有利な１つの構成は、アモルファス層と結晶質層とが交互にあることである。
【００２５】
１つの有利な特徴によると、電極の少なくとも１つのバリア積層体は、２つの高活性化エネルギー層の間に挿入された保持層からなる少なくとも１つの層配列を含み、ここで：
−  ２つの高活性化エネルギー層の各々について、一方では高活性化エネルギー源でコーティングされた標準基材と、他方ではそのままの状態のこの同じ標準基材との間の水蒸気透過のための活性化エネルギー層は、５ｋＪ／ｍｏｌ以上、好ましくは２０ｋＪ／ｍｏｌ以上であり、
−  標準基材上の保持層内の有効水蒸気拡散率と、そのままの状態のこの同じ標準基材内の水蒸気拡散率との比は、厳密に０．１未満である。
【００２６】
非限定的な例として、活性化エネルギー及び／又は拡散率を比較するために用いられる標準基材は、０．１２５ｍｍの幾何学的厚みを有するポリエチレンテレフタレート（ＰＥＴ）のフィルムである。
【００２７】
水蒸気保持層が水蒸気の透過のために２つの高活性度エネルギー源の間に挿入されているこのようなサンドイッチ構造を含む少なくとも１つのバリア積層体が存在することによって、ポリマー層から感応性層内への水蒸気の移動を制限し遅延させることが可能である。まず第１に、水蒸気が高活性度エネルギー源中に浸透するのは困難である。第２に、保持層は水蒸気を貯蔵する。バリア積層体の特異的サンドイッチ構造は、保持層内での水蒸気捕捉を大幅に促す。これは、バリア積層体の第１の高活性度エネルギー源を通過することができた水蒸気は、保持層内に移行し、バリア積層体の第２の高活性度エネルギー源は、水蒸気が保持層から離れる可能性を大幅に制限するために、水蒸気の大部分が保持層内に捕捉されるからである。こうして感応性層内への水蒸気の透過は、大幅に削減され遅延される。
【００２８】
固体媒質を通した気体の透過は、アレニウスの法則によって記述できる熱により活性化されるプロセスである：
Ｐ＝Ｐ０・ｅ（−Ｅａ／ｋＴ）（１）
式中、Ｐは透過率であり；
Ｐｏはシステムに特異的な透過係数であり；
ｋはボルツマン定数であり；
Ｔは温度であり；
Ｅａは透過のための活性化エネルギーである。
【００２９】
等式（１）から、温度Ｔの一関数として透過率Ｐを測定することにより、活性化エネルギーＥａを決定できるということがわかる。こうして、そのままの基材の活性化エネルギーを決定し、これを層でコーティングされた基材の活性化エネルギーと比較することが可能である。
【００３０】
さらに、透過率Ｐは、下記等式から求められる：
Ｐ＝Ｓ・Ｄ（２）
式中、Ｓは溶解度、又は基材上の層の場合においては有効溶解度であり、Ｄは、拡散率、又は基材上の層の場合においては有効拡散率である。
【００３１】
溶解度は、固体媒質中にある気体の性向を表わし、一方拡散率は、固体媒質中で気体が移動する速度を表わす。以上の等式（１）及び（２）から、活性化エネルギーＥａが溶解度及び拡散率という２つの効果を包含することがわかる。実際には、単一のポリマーフィルム又は単層の場合、拡散率効果は、溶解度効果により支配される。しかしながら、多層積層体の場合、拡散率効果が大きくなり、さらには支配的になる可能性がある。
【００３２】
先の特徴によると、水蒸気透過に対する全体的に高い活性化エネルギーを有するバリア積層体が提供されており、拡散率の影響は、中央層が低い水蒸気拡散率を有する保持層であるサンドイッチ構造によって増大させられる。保持層中の水蒸気拡散率は、有利には、保持層内の水蒸気濃度が増大した場合に減少するかもしれない。この保持効果は、水蒸気と保持層を構成する材料との間の特定の親和力、例えば化学親和力、極性親和力又はさらに一般的には特にファン・デル・ワールス相互作用に結びつけられる電子親和力に起因してもよい。したがって、バリア積層体内の水蒸気拡散時間が著しく増大する可能性がある。
【００３３】
本発明の枠内では、そのままのものであれ、層によりコーティングされているものであれ、基材の水蒸気透過のための活性化エネルギーＥａは、様々な温度及び湿度条件について、そのままであれコーティングされているものであれ基材を通しての水蒸気移動速度、つまりＷＶＴＲを測定することによって決定される。公知の通り、透過率Ｐは、ＷＶＴＲに正比例する。このとき、１／Ｔの関数としてＬｎ（ＷＶＴＲ）の変動を表わす直線の勾配（又は関数の導関数）から得られる活性化エネルギーＥａの値を演繹するために、等式（１）が使用される。実際には、ＷＶＴＲ測定は、ＭＯＣＯＮ  ＡＱＵＡＴＲＡＮシステムを用いて実施されてよい。ＷＶＴＲ値が、ＭＯＣＯＮシステムの検出限界より低い場合、それらを従来のカルシウム試験によって決定してもよい。
【００３４】
本発明の枠内では、基材上に位置づけされた層内の水蒸気の有効拡散率は、多層コンポーネントが組込まれるように意図されているデバイスの動作範囲内に入る所与の温度について、様々な時点で基材から層内に拡散する水蒸気の量を測定することによって決定される。同様にして、基材内の水蒸気の拡散率は、デバイスの動作範囲内にある所与の温度について、様々な時点で基材内に拡散する水蒸気の量を測定することによって決定される。これらの測定は、特にＭＯＣＯＮ  ＡＱＵＡＴＲＡＮシステムを用いて実施されてよい。２つの拡散率を比較するためには、２つの拡散率を決定するための測定を、同じ温度及び温度条件で実施しなければならない。
【００３５】
前述の特徴を満たす一方で２つの高活性度エネルギー源間に保持層が挿入される配列の一例は、５０ｎｍの幾何学的厚みを有する２つのＳｉ３Ｎ４層の間に挿入された５０ｎｍの幾何学的厚みを有するＺｎＯ層を含む配列である。
【００３６】
１つの有利な特徴によると、電極の各バリア積層体を構成する層は、比較的低い屈折率と比較的高い屈折率とを交互に有する。その構成層の好適な幾何学的厚みのために、バリア積層体はこのとき干渉フィルターを構成しうる。こうしてバリア積層体は、電極の薄い金属層の反射防止効果に参与する。実際には、光学的に最適化されるのは、電極の積層体全体である。電極の層の好適な幾何学的厚み値は、特に最適化ソフトウェアを用いて選択されてよい。
【００３７】
１つの特徴によると、電極の各バリア積層体について、バリア積層体の各薄層は、２００ｎｍ未満、好ましくは１００ｎｍ未満そしてより好ましくは５ｎｍ〜７０ｎｍの幾何学的厚みを有する。
【００３８】
電極のバリア積層体の各薄層は、詳細には、随意にドープされている酸化物、窒化物又はオキシ窒化物層であってよい。一例として、ＺｎＯ、Ｓｉ３Ｎ４又はＳｉＯ２層をアルミニウムでドープして、特にその電気伝導度を改善してもよい。バリア積層体の層は、従来の薄層堆積プロセス、例えば非限定的な例としてマグネトロンスパッタリング；化学気相成長（ＣＶＤ）、特にプラズマ化学気相成長法（ＰＥＣＶＤ）；原子層堆積（ＡＬＤ）；又はこれらのプロセスの組合せによって堆積されてよく、選択される堆積プロセスは、バリア積層体の一つの層と別の層で異なる可能性もある。有利には、バリア積層体の層をマグネトロンスパッタリングによって堆積する場合、電極の全ての積層体を同一のライン上で堆積することが可能である。
【００３９】
１つの有利な特徴によると、ポリマー層は、その面の１つに、電極に対して位置している界面層を含む。この界面層は、例えばアクリル又はエポキシ樹脂タイプの有機層であるか、又は例えばシリカＳｉＯｘである無機部分が層の０〜５０体積％を占めていてよいハイブリッド有機−無機層である。この界面層は、特に平滑化又は平坦化層として作用する。
【００４０】
電極が接して位置づけされているポリマー層は、デバイスの基材であってよい。デバイスの可撓性ポリマー基材は、特にポリエチレンテレフタレート（ＰＥＴ）、ポリエチレンナフタレート（ＰＥＮ）、ポリカルボネート、ポリウレタン、ポリメチルメタクリレート、ポリアミド、ポリイミド、フルオロポリマー、例えばエチレン−テトラフルオロエチレン（ＥＴＦＥ）、ポリフッ化ビニリデン（ＰＶＤＦ）、ポリクロロトリフルオロエチレン（ＰＣＴＦＥ）、エチレン−クロロトリフルオロエチレン（ＥＣＴＦＥ）、フッ素化エチレン−プロピレンコポリマー（ＦＥＰ）に基づく層であってよい。
【００４１】
一変形形態として、電極に対して位置しているポリマー層は、デバイスの剛性又は可撓性基材にボンディングするための積層中間層であってよい。このポリマー積層中間層は特に、ポリビニルブチラール（ＰＶＢ）、エチレン−酢酸ビニル（ＥＶＡ）、ポリエチレン（ＰＥ）、ポリ塩化ビニル（ＰＶＣ）、熱可塑性ウレタン、イオノマー、ポリウレタン系接着剤又は熱可塑性シリコーンに基づく層であってよい。
【００４２】
本発明の一態様によると、電子デバイスは、有機発光ダイオード（ＯＬＥＤ）デバイスであり、ここで電極は有機発光ダイオードの電極であり、ポリマー層は、有機発光ダイオードを封止するための構造の全部又は一部である。
【００４３】
本発明の別の態様によると、電子デバイスは、光起電デバイスであり、ここで電極は光起電セルの電極であり、ポリマー層は、光起電デバイスを封止するための構造の全部又は一部である。
【００４４】
本発明のさらに別の態様によると、電子デバイスは、エレクトロクロミックデバイスであり、ここで電極はエレクトロクロミックシステムの電極であり、ポリマー層は、エレクトロクロミックシステムを封止するための構造の全部又は一部である。
【００４５】
本発明の別の目的は、バリア積層体又は各バリア積層体の薄膜の少なくとも一部分が、スパッタリング、特にマグネトロンスパッタリングによって堆積される、前述の電子デバイスの製造方法にある。
【００４６】
詳細には、バリア積層体又は各バリア積層体の薄層の少なくとも一部は、堆積中に堆積チャンバ内の圧力及び／又は電力及び／又は反応性ガスの性質又は量を変動させることによって、反応性スパッタリング特に反応性マグネトロンスパッタリングにより堆積されてよい。
【００４７】
好ましくは、バリア積層体又は各バリア積層体の層を含めた電極を構成する積層体の薄層の全てが、スパッタリング、特にマグネトロンスパッタリングによって堆積される。
【００４８】
本発明の特徴と利点は、本発明に係る多層電子デバイスの複数の実施形態についての以下の記述の中で明らかになるが、この記述は単なる一例として、かつ添付図面を参考にして示されている。
【図面の簡単な説明】
【００４９】
【図１】本発明の第１の実施形態に係るＯＬＥＤデバイスを通る概略的断面図である。
【図２】本発明の第２の実施形態に係る太陽光起電モジュールについての図１に類似する断面図である。
【図３】本発明の第３の実施形態に係る太陽光起電モジュールについての図１に類似する断面図である。
【図４】本発明の第４の実施形態に係る太陽光起電モジュールについての図１に類似する断面図である。
【図５】電極の第１の構造的変形形態についての図１〜４からのデバイスの前面電極のより大きな縮尺の図である。
【図６】電極の第２の構造的変形形態についての図５に類似した図である。
【図７】電極の第３の構造的変形形態についての図５に類似した図である。
【図８】本発明の第５の実施形態に係るエレクトロクロミックデバイスについての図１と類似した断面図である。
【発明を実施するための形態】
【００５０】
可視性のため、図１〜８では、層の相対的厚みは遵守されていない。
【００５１】
図１に表わされている第１の実施形態において有機発光ダイオードデバイス１０は、グレージング機能を有する前面基材１、前面電極３、有機エレクトロルミネセント層積層体４及び背面電極を連続して含む。前面電極３、有機エレクトロルミネセント層積層体４及び背面電極５は、デバイス１０の機能素子であるＯＬＥＤ１２を形成する。ＯＬＥＤ１２の層は、前面基材１上に連続して堆積されている。光がデバイス１０から抽出される側に配置されている前面電極１は透明なポリマーで製造され、特に、一例としては数百マイクロメートルの幾何学的厚みを有するポリエチレンテレフタレート（ＰＥＴ）又はポリエチレンナフタレート（ＰＥＮ）で製造される。
【００５２】
有機層積層体４は、それ自体電子注入層と正孔注入層の間に挿入されている電子輸送層と正孔輸送層の間に挿入された中央エレクトロルミネセント層を含む。前面電極３は、２つの反射防止コーティングＭ１とＭ２との間に挿入された薄い銀層３１を含む薄く透明な導電性を有する層の積層体で作られている。背面電極は、導電性材料、特に銀又はアルミニウムタイプの金属材料で作られているか、あるいは特にＯＬＥＤデバイス１０が前面発光性及び後面発光性の両方を有する場合には、ＴＣＯで作られている。電極３の有機層４及び銀層３１は感応性層であり、その特性は、空気又は湿気に対する曝露の影響に起因して劣化する傾向をもつ。詳細には、水蒸気又は酸素の存在下で、有機層４のルミネッセンス特性及び電極３の伝導特性は劣化し得る。
【００５３】
外部環境条件からこれらの感応性層を保護するため、デバイス１０は、前面電極３の反射防止コーティングＭ１、Ｍ２の少なくとも１つの中に統合されているバリア積層体を含む。実際には、前面電極３の層は、特にマグネトロンスパッタリングによってポリマー基材の片面１Ａに連続して堆積されて、重畳された基材１及び電極３を含む多層コンポーネント１１を形成する。有機層４及び背面電極６は、後で堆積される。
【００５４】
この実施形態において、電極３は、電極３の層の堆積方向で薄い銀層３１の下に置かれた反射防止コーティングＭ１内のバリア積層体Ｂ１を含む。非限定的な例として、電極３の積層体は、層の堆積方向に、マグネトロンスパッタリングにより堆積された一連の以下の層を含む（示された参照番号は図５のものである）：
Si3N4/ZnO/Si3N4/ZnO/Ag/Ti/ITO
(32/33/34/35/31/36/37)
【００５５】
この例においては、バリア積層体Ｂ１は、相対的により高い密度を有する酸化亜鉛ＺｎＯの２層３３及び３５と交互になっている相対的により低密度の窒化ケイ素Ｓｉ３Ｎ４の２層３２及び３４を含む、４つの薄い透明層の積層体で構成されている。薄い銀層３１のすぐ下にある酸化亜鉛ＺｎＯ層３５は、濡れ層として作用する。
【００５６】
図６及び７は、電極３の２つの構造的変形形態を示す。
【００５７】
図６からの変形形態において、電極４０３は、電極を構成する積層体の堆積方向で、薄い銀層４３１の上に置かれた反射防止コーティングＭ２内のバリア積層体Ｂ２を含む。非限定的な例として、電極４０３の積層体は、層の堆積方向に、マグネトロンスパッタリングにより堆積された一連の以下の層を含む（示された参照番号は図６からのものである）：
SnZnO/ZnO/Ag/Ti/Si3N4/ZnO/Si3N4
(432/433/431/436/437/438/439)
【００５８】
この例においては、バリア積層体Ｂ２は、相対的により高い密度を有する酸化亜鉛ＺｎＯの層４３８をとり囲む相対的により低密度の窒化ケイ素Ｓｉ３Ｎ４の２層４３７及び４３９を含む、３つの薄い透明層の積層体で構成されている。
【００５９】
図７の変形形態において、電極５０３は、電極を構成する積層体の端にある２つの反射防止コーティングＭ１、Ｍ２の各々の中のバリア積層体Ｂ１、Ｂ２を含む。非限定的な例として、電極５０３の積層体は、層の堆積方向に、マグネトロンスパッタリングにより堆積された一連の以下の層を含む（示された参照番号は図７からのものである）：
Si3N4/ZnO/Si3N4/ZnO/Ag/Ti/Si3N4/ZnO/Si3N4
(532/533/534/535/531/536/537/538/539)
【００６０】
この例においては、バリア積層体Ｂ１が電極３のものと類似であり、バリア積層体Ｂ２が電極４０３のものと類似であることがわかる。
【００６１】
先の積層体例では、少なくとも１つのバリア積層体を統合する電極３、４０３、５０３は、多層バリア積層体内に界面が多数あることによって電極３の有機層４及び薄い銀層３１であるデバイス１０の感応性層を有効に保護することのみならず、ＯＬＥＤ１２からデバイスの前面への光の優れた透過を保証することをも可能にする。実際、電極の積層体は、光学的観点から見て、電極が干渉フィルターを形成するように適応された層の幾何学的厚みによって最適化されてよい。
【００６２】
さらに、マグネトロンスパッタリングによって堆積された積層体の前述の例においては、窒化ケイ素Ｓｉ３Ｎ４の層はアモルファス状態にあり、一方酸化亜鉛ＺｎＯの層は少なくとも部分的に結晶質の状態にある。こうして、前述の例からの各バリア積層体Ｂ１及びＢ２について、バリア積層体の層は、交互にアモルファス状態と結晶質状態にあり、各ＺｎＯ層の結晶化度の各Ｓｉ３Ｎ４層の結晶化度に対する比は、各Ｓｉ３Ｎ３層が結晶化度ゼロでアモルファス状態にあることから、無限である。
【００６３】
図２に表わされた第２の実施形態において、第１の実施形態のものと類似の要素には同一の参照番号が付いている。図２において、本発明に係るデバイスは、グレージング機能を有する前面基材１と支持機能を有する後面基材８を含む薄膜太陽光起電モジュールである。太陽光がモジュール２０上に入射する側に配置されるように意図された前面基材１は、特に、一例として数百マイクロメートルの幾何学的厚みを有するポリエチレンテレフタレート（ＰＥＴ）又はポリエチレンナフタレート（ＰＥＮ）からなる透明なポリマーで形成される。
【００６４】
後面基材８は、透明であるか否かに関わらず任意の適切な材料で作られ、モジュール２０の内側の方に向けられたその面上、すなわち、太陽光がモジュールに入射する側に、モジュール２０の光起電セル１３の背面電極を形成する導電性層７を担持している。一例を挙げると、層７は金属層であり、特に銀又はアルミニウムで作られている。
【００６５】
背面電極を形成する層７の上には、太陽エネルギーを電気エネルギーに変換するのに好適であるアモルファスシリコンに基づく吸収層６が載っている。吸収層６自体の上には、電池１３の前面電極である先に図５を参照して記述されている電極３が載っている。こうして、モジュール２０の光起電セル１３は層３、６及び７の積層体により形成される。
【００６６】
図３に表わされている第３の実施形態において、第２の実施形態のものと類似の要素には、１００を加えた同一の参照番号が付いている。図３に示された太陽光起電モジュール１２０は、その吸収層１０６が黄銅鉱化合物、特にＣＩＳ又はＣＩＧＳに基づくという点で、図２のモジュール２０と異なっている。公知の通り、吸収体がシリコン又はテルル化カドミウムに基づく薄膜光起電モジュールは、スーパーストレートモードで、すなわち前面基材から出発してデバイスを構成する層を連続的に堆積することによって製造され、一方吸収体が黄銅鉱化合物に基づく薄膜光起電モジュールは、サブストレートモードで、すなわち背面基材上にセルを構成する層を連続的に堆積することによって製造される。このとき、黄銅鉱吸収体を有するモジュールの組立ては、従来通り、モジュールの前面電極と前面基材の間に位置づけされたポリマー中間層を用いた積層により行なわれる。
【００６７】
図３では、モジュール１２０は、グレージング機能を有する前面基材１０１と支持機能を有する背面基材１０８とを含む。モジュール１２０上に太陽光が入射する側に配置されるように意図された前面基材１０１は、ガラス又は透明なポリマーのいずれかで作られる。モジュール１２０は同様に、背面基材１０８も含んでおり、この背面基材は、モジュール１２０の内側の方に向けられたその面の上に、モジュールの光起電セル１１３の背面電極を形成する導電性面１０７を担持する。一例として、層１０７はモリブデンに基づいている。
【００６８】
背面電極を形成する層１０７の上には、黄銅鉱、特にＣＩＳ又はＣＩＧＳに基づく吸収層１０６が載っている。吸収層１０６自体の上には、図示されていない硫化カドミウムＣｄＳ層が載っており、この層は任意には、同じく図示されていないドープされていない生来のＺｎＯ層と組合わされる。光起電セル１１３の前面電極は、図５を参照して先に記述した電極３によって形成される。こうしてモジュールの光起電セル１１３は、層３、１０６及び１０７の積層体によって形成される。
【００６９】
モジュール１２０の機能層が前面基材１０１と背面基材１０８の間に確実に保持されるようにするために提供されるＥＶＡ製のポリマー積層中間層１０２が、電極３の上に前面基材１０１と対して位置している。変形形態として積層中間層１０２はＰＶＢ又は好適な特性を有する任意の他の材料で作られてよい。
【００７０】
図４に表わされている第４の実施形態において、第２の実施形態のものに類似する要素には、２００を加えた同一の参照番号が付いている。図４に示されたデバイス２３０は、任意の好適な透明材料で作られた２つの基材２０１及び２０８を含むエレクトロクロミックデバイスである。基材２０１と２０８の間にエレクトロクロミックシステム２１４が設置されている。エレクトロクロミックシステム２１４は、任意の好適なタイプのものであってよい。特にそれは、２つの無機エレクトロクロミック層が有機電解質によって分離されているいわゆるハイブリッドエレクトロクロミックシステムであってよく、あるいは、エレクトロクロミック層及び電解質が無機層である全固体型エレクトロクロミックシステムであってもよい。
【００７１】
そのタイプの如何に関わらず、エレクトロクロミックシステム２１４は、基材２０８から出発して連続して、特にＴＣＯ製の透明な電極２０７、エレクトロクロミック能動層の積層体２０６そして図５を参照して先に記述した電極３を含む。例えばＥＶＡ又は好適な特性を有する任意の他の材料で作られたポリマー積層中間層２０２が、基材２０１と接して電極３の上面に位置づけされて、基材２０１と２０８の間にデバイス２３０の機能層が確実に保持されるようになっている。
【００７２】
図２〜４からのデバイスの各々について、図１からのＯＬＥＤデバイスと同様に、バリア積層体Ｂ１を統合する電極３は、汚染種の移動を防止することによってデバイスの感応性層、特に電極の薄い銀層３１を有効に保護すると同時に、デバイスの能動層から又はそれに向けての光の最適な透過を提供する。
【００７３】
図１〜４からの実施形態では、電極３を、特に図６からの電極４０３又は図７からの電極５０３で置き換えてもよいという点を指摘しておくべきである。
【００７４】
図７からの電極５０３などの、その２つの最終反射防止コーティングの各々の中にバリア積層体を有する電極は、電極を横断する両方の方向における湿気移動を回避しなければならない場合に利用すると特に有利である。これは特に、欧州特許出願公開第Ａ−０８３１３６０号（ＥＰ−Ａ−０８３１３６０）に記載されているものなど、充分なイオン伝導度を得るために電解質が水和を必要とする全固体型エレクトロクロミックシステムを有するエレクトロクロミックデバイスにあてはまる。
【００７５】
図８において、エレクトロクロミックデバイス３３０は２つの基材１０１及び３０８を含み、これらの間に、全固体型のエレクトロクロミックシステム３１４が設置される。エレクトロクロミックシステム３１４の層は、例えばマグネトロンスパッタリングによって、基材３０８上に連続的に堆積される。この例では、基材３０８は透明なポリマー、特に数百マイクロメートルの幾何学的厚みを有するポリエチレンテレフタレート（ＰＥＴ）又はポリエチレンナフタレート（ＰＥＮ）で作られている。基材３０１はそれ自体ガラス又は透明なポリマーで作られる。
【００７６】
エレクトロクロミックシステム３１４は、基材３０８から出発して連続的に、図７を参照して上述されている通りの第１の電極５０３、エレクトロクロミック能動層の積層体３０６そして、図７を参照して上述されている通りの第２の電極５０３’を含む。能動層の積層体３０６は、特に、例えば酸化タングステンＷＯ３で作られたカソードエレクトロクロミック材料製の層と例えば酸化イリジウムＩｒＯｘで作られたアノードエレクトロクロミック材料製の層との間に挿入されている水和酸化タンタル層によって形成された電解質を含む。例えばＥＶＡ又は好適な特性を有する他の任意の材料で作られるポリマー積層中間層３０２が、基材３０１と対して、電極５０３’の上に位置づけされる。
【００７７】
このデバイス３３０においては、その機能性を保持するためのみならずポリマー基材３０５、積層体３０６及びポリマー積層中間層３０２から同時に由来し得る湿気から、電極の薄い銀層５３１及び５３１’である感応性層を保護するために、積層体３０６内に含まれる電解質の水和度を一定レベルに維持すること、あるいは、最低限でも充分に高いレベルに維持することが重要である。その２つの最終反射防止コーティングの各々の中に１つのバリア積層体を有する電極５０３及び５０３’を使用することによって、電極５０３及び５０３’を横断する両方向における湿気移動を防止することでこれらの目的を達成することが可能になる。
【００７８】
以上の実施形態から明白であるように、本発明に係るデバイスにおいては、少なくとも１つの電極が、バリア機能を統合し、かつこのデバイスに対し、空気又は湿気に対する曝露により誘発されるあらゆる劣化に対する改善された耐性を与える。電極の積層体を光学的に最適化できるため、この改善された耐性は、デバイスの能動層から又はそれに向かう光の透過を損なうことなく得られる。
【実施例】
【００７９】
幾何学的厚みが０．１２５ｍｍのポリエチレンテレフタレート（ＰＥＴ）で作られた可撓性基材上に堆積され、それぞれ１つの銀層（実施例１）及び２つの銀層（実施例２）を有する、先行技術からの薄い銀層を有する電極の実施例が、下の表１に示されている。これらの例では、ポリエチレンテレフタレート基材は、その一方の面上に、電極と接して位置しているミクロンサイズの厚みを有しＵＶ線下で架橋されたアクリル樹脂に基づく界面層を含む。下の表１中、「ＰＥＴ」という表記は、アクリル樹脂に基づく界面層がコーティングされているポリエチレンテレフタレート基材を意味する。
【００８０】
表１に記されている積層体の特性は、以下の通りである：
−  ＴＬ：２°の観察者条件で発光体Ｄ６５の下で測定した、％単位の可視光内の光透過率
−  ＲＬ：２°の観察者条件で発光体Ｄ６５の下で測定した、％単位の可視光内の光反射率；
−  Ａ：ＴＬ＋ＲＬ＋Ａ＝１となるような、％単位の可視光内の光吸収率；
−  ａ＊とｂ＊：２°の観察者条件で発光体Ｄ６５の下で測定した、ＬＡＢシステム内の反射色ａ＊及びｂ＊；
−  ＷＶＴＲ（水蒸気移動度）：８時間サイクルで３７．８℃及び１００％の相対湿度でＭＯＣＯＮ  ＡＱＵＡＴＲＡＮを用いて測定したｇ／ｍ３・日単位の水蒸気透過率［注：ＭＯＣＯＮシステムの検出閾値は５×１０−４ｇ／ｍ２・日である］。
【００８１】
【表１】
2014516455.tif 000003
【００８２】
上表から、先行技術からの薄い銀層を有する電極は、１０−２ｇ／ｍ２・日未満のＷＶＴＲ値でバリア特性を有することが明らかである。同様に、単一の銀層を有する電極の場合よりは、２つの銀層を有する電極の場合の方が、バリア特性が優れているということも指摘できる。一般に、２つ又は３つの薄い銀層を湿気及び気体に対するバリアとして有する電極の使用は、有利である。
【００８３】
本発明によると、バリア特性は、マグネトロンによる、電極の積層体の端に位置する２つの反射防止コーティングのうちの少なくとも１つにおいて、薄い銀層を有する電極の積層体内に直接バリア積層体を含み入れることによって、さらに改善される。
【００８４】
幾何学的厚みが０．１２５ｍｍであるポリエチレンテレフタレート（ＰＥ）で作られた可撓性基材の上に堆積された１つの銀層を有するこのような改善された電極の例（例３、４、５、６、７）が、下表２に示されている。前述の場合と同様に、これらの例中、ポリエチレンテレフタレート基材はその一方の面に、電極に対して位置しているミクロンサイズの厚みを有するＵＶ線下で架橋されたアクリル樹脂に基づく界面層を含んでいる。下表２中、「ＰＥＴ」という表記は、アクリル樹脂に基づく界面層がコーティングされているポリエチレンテレフタレート基材を意味する。
【００８５】
表２に記されている積層体の特性は、表１の場合と同じ方法で決定される。
【００８６】
【表２】
2014516455.tif 000004
【００８７】
例１〜７において、ＺｎＯの各濡れ層は、銀の優れた結晶化を可能にし、Ｔｉの各オーバーブロッカー層は、後続する堆積の間、銀層を保護できるようにする。
【００８８】
例３〜７の電極のシート抵抗は、ＭＯＣＯＮシステムを用いてＷＶＴＲを決定するための試験の前後で、５オームパースクエア未満である。
【００８９】
例３〜７内で選択されたバリア積層体により、５つの事例において以下のことが達成できるようになることがわかる：
−  単一の薄い銀層を含む先行技術からの対応する電極（比較例＝例１）に比べて少なくとも１０倍改善されたＷＶＴＲ［ＭＯＣＯＮシステムの検出閾値が５×１０−４ｇ／ｍ２・日であるという点が喚起される］；
−  ８０％以上の優れた光透過率及び低い吸収率。
【００９０】
バリア積層体又は各バリア積層体が、アモルファス状態のＳｉ３Ｎ４層と結晶質状態のＺｎＯ層とを交互に含んでいる例３、４及び７からの薄い銀層を有する電極の場合、ＷＶＴＲが他の実施例の場合よりも低いことが観察できる。さらに、例３、４及び７のＷＶＴＲは、２つの薄い銀層を有する先行技術からの電極（例２）と比べて少なくとも１０倍改善されている。
【００９１】
例３、５、６では、反射における中間色が達成される。厚み及びバリア積層体をさらに最適化することにより、より多くの中間色が達成され得る。最終色ａ＊及びｂ＊を調整するためには、デバイスの能動層の情報を統合する必要があるということが指摘される。例えば、ＯＬＥＤについては、使用される有機層の厚み及び種類の関数として、微調整が適用される。
【００９２】
表１及び２からの各例について、マグネトロンスパッタリングにより堆積された層の堆積条件は、以下の通りである：
【００９３】
【表３】
2014516455.tif 000005
【００９４】
本発明は、記載され図示された実施例に限定されない。
【００９５】
詳細には、本発明は２つ以上の薄い銀層、特に２つ又は３つの薄い銀層を含む銀電極に応用されてよい。本発明は同様に、銀に基づかない薄い金属層、特に、高い伝導度を有する他の金属又は金属合金に基づく薄層、例えばアルミニウム、銅又は金の薄層を含む電極に応用されてもよい。
【００９６】
さらに、電極のバリア積層体又は各バリア積層体は、反射防止コーティングＭ１内にあるバリア積層体については４つ以上そして反射防止コーティングＭｎ＋１内にあるバリア積層体については３つ以上である任意の数の重畳された薄層を含んでいてよい。これらの層の化学的組成及び厚みが、先に記載のものと異なっていることも可能である。好ましくは、バリア積層体の各薄層は、ドープされた又はドープされていない酸化物、窒化物又はオキシ酸化物層である。バリア積層体の薄層の所与の化学的組成について、電極の全薄層のそれぞれの幾何学的厚みは、有利には、電極が統合されているデバイスの能動層に向かう又はこの層からの電極を通した光の透過を最大限にするように、例えば最適化ソフトウェアを用いて選択される。
【００９７】
先行例で示されている通り、各バリア積層体の連続する薄層間で、密度を交互にすること、及び随意に屈折率を交互にすることは、各々の連続する薄層対について、２層間の化学的性質を変化させることで得られる。これらは、一方では、随意に水素化、炭酸塩化若しくはドープされている、ＭＯｘ、ＭＮｙ又はＭＯｘＮｙタイプの化学的組成（式中Ｍは、例えばＳｉ、Ａｌ、Ｓｎ、Ｚｎ、Ｚｒ、Ｔｉ、Ｈｆ、Ｂｉ、Ｔａ又はその混合物から選択される金属である）を有する薄層と、他方では随意に水素化、炭酸塩化若しくはドープされている、Ｍ’  Ｏｘ、Ｍ’Ｎｙ又はＭ’ＯｘＮｙタイプの化学的組成（式中Ｍ’は、例えば同様にＳｉ、Ａｌ、Ｓｎ、Ｚｎ、Ｚｒ、Ｔｉ、Ｈｆ、Ｂｉ、Ｔａ又はそれらの混合物から選択される、金属Ｍとは異なる金属である）を有する薄層とを交互に含む積層体であってよい。したがって、先に示されている通り、各バリア積層体を構成する積層体には、Ｓｉ３Ｎ４の薄層とＺｎＯ又はＳｉＯ２の薄層との間で交互になっていることが関連している場合がある。一変形形態として、かつ一例として、ＡｌＯｘ又はＳｎＺｎＯｘの薄層とＳｉＯｘＣｙの薄層との間で交互になっていることが関連している構成バリア層積層体を考慮することも同様に可能である。
【００９８】
一変形形態として、各バリア積層体の連続する薄層間の密度が交互になっているもの、及び随意に屈折率が交互になっているものは、化学的性質は同じであるものの化学量論が異なる薄層の重畳によって得ることができる。この場合、バリア積層体の各薄層の化学的組成は、随意に水素化、炭酸塩化若しくはドープされている、ＭＯｘ、ＭＮｙ又はＭＯｘＮｙタイプのもの（式中Ｍは例えば、Ｓｉ、Ａｌ、Ｓｎ、Ｚｎ、Ｚｒ、Ｔｉ、Ｈｆ、Ｂｉ、Ｔａ又はその混合物から選択される金属である）であってよく、ｘとｙの値は、バリア積層体の連続する各薄層対について変動する。積層体の薄層が同じ化学的性質を有するものの化学量論が異なっているバリア積層体の化学的組成の例としては特に、酸化ケイ素ＳｉＯｘ又は酸化アルミニウムＡｌＯｘなどの単一酸化物、一般に非化学量論的でありアモルファス相にある混合亜鉛−錫酸化物ＳｎｘＺｎｙＯｚなどの混合酸化物、窒化ケイ素ＳｉＮｘなどの窒化物、オキシ窒化ケイ素ＳｉＯｘＮｙなどのオキシ窒化物又は、ＳｉＮｘＨｙ又はＳｉＯｘＣｙなどのこれらの酸化物、窒化物又はオキシ窒化物の水素化又は炭酸塩化形態が含まれる。
【００９９】
さらに、電極の層をポリマー層上に堆積させる場合、特に平滑化又は平坦化機能を提供するために、例えばアクリル又はエポキシ樹脂タイプ又はハイブリッド有機−無機タイプの有機界面層を予めポリマー層上に設置してもよい。
【０１００】
最後に、本発明に係るデバイスは、任意のタイプの多層電子デバイスであってよく、記載され図示されたＯＬＥＤ、光起電デバイス及びエレクトロクロミックデバイスに限定されない。詳細には、本発明は、吸収層がアモルファス又は微結晶シリコン、又はテルル化カドミウムあるいは、黄銅鉱化合物、特にＣＩＳ又はＣＩＧＳのいずれかに基づく薄層であるかに関わらず、任意のタイプの薄膜光起電モジュールのために応用可能である。本発明は同様に、有機吸収層が環境条件に対し極めて高い感応性を有する有機光起電セルモジュール、あるいは光起電セルがｐ／ｎ接合を形成する多結晶又は単結晶シリコンウエハーから形成されているモジュールにも応用可能である。本発明は同様に、湿気に対する曝露が、電極の劣化以外に電解質の機能不良を結果としてもたらし望ましくない電気化学的反応をひき起こす場合がある、ＤＳＳＣ（色素増感太陽電池）とも呼ばれる感光色素を伴うグレッツェルセルで構成されたモジュールにも応用可能である。本発明を応用できる多層電子デバイスの別の例としては、その能動部が誘電体間に挿入された能動媒質を含む無機エレクトロルミネッセントデバイスがあり、ここで能動媒質は、ホストマトリクスとして作用する結晶格子、特に硫化物又は酸化物に基づく結晶格子と、例えばＺｎＳ：Ｍｎ又はＳｒＳ：Ｃｕ、Ａｇなどのミルネッセンスを発生させるドーパントで構成されている。
【０１０１】
バリア機能を組込んだ薄い金属層で構成された電極とポリマー層を含む、本発明に係るデバイスを製造するための好ましい方法には、マグネトロンスパッタリングによる、バリア積層体又は各バリア積層体の層を含めた電極の薄層全ての堆積が含まれる。
【０１０２】
この方法では、堆積すべき化学的元素を含むターゲットの近くで、高真空中においてプラズマが作り出される。ターゲットに衝突させる際にプラズマの活性種は、基材上に堆積されている前記化学的元素をはぎ取り、所望される薄層を形成する。このプロセスは、ターゲットからはぎ取られた元素とプラズマ中に含まれる気体との間の化学的反応の結果として得られる材料で層が作られる場合、「反応性」プロセスである。このプロセスの主要な利点は、基材を様々なターゲット下で連続的に通過させることによって同一ライン上で非常に複雑な層の積層体を堆積させることができるという点にある。
【０１０３】
スパッタリングにより、堆積チャンバ内の圧力、電力及び反応性ガスの性質及び量などのパラメータを修正することで、バリア積層体の一定の物理化学特性、特に密度、化学量論及び化学的組成を変動させることが可能になる。詳細には、圧力増加は、密度が屈折率低い層の形成に有利に作用する。
【０１０４】
電極のバリア積層体層を堆積させるためには、マグネトロンスパッタリング以外の堆積技術も可能であるが、それらは電極の全ての層の連続的な堆積を可能にしないことから、選好性は低い。このとき、電極の層は、特に薄い金属層の堆積のためのマグネトロンスパッタリングと、バリア積層体層の堆積のための１つ以上の他の堆積技術とを組み合わせた混合型プロセスにしたがって堆積される。電極のバリア積層体層の少なくとも一部の堆積のために考えられる他の技術としては、特に、化学気相堆積法（ＣＶＤ）、特にプラズマ化学気相堆積法（ＰＥＣＶＤ）、原子相堆積（ＡＬＤ）又は蒸発技術が含まれる。
【０１０５】
電極の層は、電極が接して位置づけされているポリマー層上に必ずしも堆積されるわけではないということが指摘される。したがって、一例として、スーパーストレートモードで製造される図１及び２のデバイスについては、電極の薄層はポリマー基材１上に連続して堆積され、一方サブストレートモードで製造される図３及び４からのデバイスについては、電極３の薄層は、能動層１０６、２０６上に連続して堆積され、ポリマー積層中間層は後続するステップにおいて電極上に付加される。
【図１】
2014516455.tif 000006
【図２】
2014516455.tif 000007
【図３】
2014516455.tif 000008
【図４】
2014516455.tif 000009
【図５】
2014516455.tif 000010
【図６】
2014516455.tif 000011
【図７】
2014516455.tif 000012
【図８】
2014516455.tif 000013
【国際調査報告】
2014516455.tif 000014
2014516455.tif 000015
2014516455.tif 000016
2014516455.tif 000017
2014516455.tif 000018
2014516455.tif 000019